(57)【要約】【課題】  本発明は、入射角によらず全光線反射率が低く、色味が赤くならず、ディスプレイを使用したときの観察者にとって好ましい反射色を有したディスプレイ用反射防止フィルムを提供することを目的とする。【解決手段】  透明可とう性基材の少なくとも一方の面に、表面ヘイズが３〜４０％であるアンチグレアハードコート層、５５０ｎｍの波長における屈折率が１．９〜２．３０である高屈折率材料層（第１層）、５５０ｎｍの波長における屈折率が１．３８〜１．４０である低屈折率材料層（第２層）を順次積層した反射防止フィルムであって、第２層がフッ化マグネシウムもしくはフッ化マグネシウムを含む無機透明酸化物材料からなることにより、反射率を低減し、かつ、斜入射での観察においてもコントラストの低下や外観の損失のない良好なディスプレイ表面を提供することができる。【選択図】  図１
2008116611.tif 000002
【特許請求の範囲】
【請求項１】
透明可とう性基材の少なくとも一方の面に
アンチグレアハードコート層、高屈折率材料層（第１層）、低屈折率材料層（第２層）を順次積層した反射防止フィルムであって、
前記第２層がフッ化マグネシウムもしくはフッ化マグネシウムを含む無機透明酸化物材料からなることを特徴とする反射防止フィルム。
【請求項２】
前記高屈折率材料層（第１層）の波長５５０ｎｍにおける屈折率が１．９０〜２．３０の範囲内にあり、
かつ前記低屈折率材料層（第２層）の波長５５０ｎｍにおける屈折率が１．３８〜１．４０の範囲内にあることを特徴とする請求項１に記載の反射防止フィルム。
【請求項３】
前記高屈折率材料層（第１層）が、酸化インジウム、酸化スズ、酸化亜鉛、酸化ニオブ、酸化チタン、アルミ−酸化亜鉛合金（ＡＺＯ）、ガリウム−酸化亜鉛合金（ＧＺＯ）、酸化インジウム−酸化スズ合金（ＩＴＯ）、酸化インジウム−酸化セリウム（ＩＣＯ）、もしくは、これらの混合物であることを特徴とする請求項１または２に記載の反射防止フィルム。
【請求項４】
前記アンチグレアハードコート層のヘイズが３〜４０％であり、うち外部ヘイズが２．５％以上であることを特徴とする請求項１から３のいずれかに記載の反射防止フィルム。
【請求項５】
前記高屈折率材料層（第１層）の厚みが１０〜３０ｎｍの範囲内にあり、かつ前記低屈折率材料層（第２層）の厚みが１２０〜１４０ｎｍの範囲内にあることを特徴とする請求項１から４のいずれかに記載の反射防止フィルム。
【請求項６】
請求項１から５のいずれかに記載の反射防止フィルムの最上層に防汚層を積層すること特徴とする反射防止フィルム。
【請求項７】
請求項１から６のいずれかに記載の反射防止フィルムであって、
光線の入射角度０°から４０°における分光反射率が１．０％以下であることを特徴とする反射防止フィルム。
【請求項８】
請求項１から７のいずれかに記載の反射防止フィルムであって、
光線の入射角度０°から４０°において、Ｌ＊ａ＊ｂ＊表色系における反射色の色座標ａ＊、ｂ＊がそれぞれ、ａ＊が３０以下であり、ｂ＊が−１０以下であることを特徴とする反射防止フィルム。
【発明の詳細な説明】
【技術分野】
【０００１】
本発明は、液晶、陰極線管（ＣＲＴ）、プラズマディスプレイパネル（ＰＤＰ）、エレクトロルミネッセンス（ＥＬ）、リアプロジェクションなどのディスプレイ上、あるいはディスプレイに設けられた偏光フィルムに適用される反射防止フィルムに関するものである。
【背景技術】
【０００２】
液晶表示装置、ＣＲＴ、ＰＤＰ等の光学表示装置においては、外光の表示画面上への写り込みによって画像を認識しづらくなるという問題がある。光学表示装置は、最近では屋内だけでなく屋外にも持ち出される機会が増加し、表示画面上への外光の写り込みは一層深刻な問題になっている。
【０００３】
外光の写り込みを低減するために、表示画面表面のヘイズを高くして防眩性を付与したフィルムや、可視光領域の波長の広い範囲にわたって反射率の低い反射防止積層体を光学表示装置の前面に設けることが行われている。
これらの防眩性フィルムや反射防止積層体は、第一に可視光線の反射率低減、第二に表示品質の向上のためディスプレイの色味を変化させることのないように着色が少ないことが求められている。
【０００４】
従来の防眩性フィルムは入射角度０°における反射率が低く抑えられ、色度もニュートラルに近い。しかし、低屈折率材料を積層した単層フィルムや低屈折率材料と高屈折率材料を積層したた反射防止フィルムと比較すると、十分な反射防止性能は得ることができず、外観も白っぽくなってしまう。特に入射角度が上がっていくと散乱光によって反射率が大きくなってしまうという欠点がある。
【０００５】
また、反射率を下げるための積層フィルムは層数が増えるほど反射防止性能は向上するが、層数の増加とともにコストも上がるため、コストを抑えつつ単層より良好な反射防止性能を発揮する２層ないし３層の積層体が使用される例が多い。この中で２層構成の場合、高屈折率材料を第１層として基材側に堆積し、低屈折率材料を第２層である最外層に用いる構成が一般的であり低反射フィルム特性が良好なものが得られる。特許文献１には、ハードコート層、高屈折率層、低屈折率層を順次積層した２層構成の反射防止フィルムが示されており、特許文献２にはアンチグレアハードコート層に多孔性シリカとポリシロキサン系ポリマーを順次積層した光学用フィルムが示されている。
【０００６】
ただし、これまではこれら構成の入射角度０°における反射率を低く抑えることを重視した構成が多く、構成によっては垂直入射でニュートラルから青紫に近い色味であっても、入射角度が大きくなるにつれて赤味が強くなり、ディスプレイのコントラストを大幅に低下させるとともに、黒色画面に色が付いて外観が著しく損なわれてしまうという問題があった。
【０００７】
【特許文献１】特開２００１−３５０００１号公報
【特許文献２】特開２００３−１３９９０８号公報
【発明の開示】
【発明が解決しようとする課題】
【０００８】
本発明は、上記の問題点に鑑みて行われたものであり、構成から低コスト化を実現でき、単に反射率を低減するだけでなく、ディスプレイを使用したときの観察者にとって好ましい反射色を有し、十分な反射率低減性を備えたディスプレイ用反射防止フィルムを提供することにある。
【課題を解決するための手段】
【０００９】
請求項１記載の発明は、透明可とう性基材の少なくとも一方の面に
アンチグレアハードコート層、高屈折率材料層（第１層）、低屈折率材料層（第２層）を順次積層した反射防止フィルムであって、
前記第２層がフッ化マグネシウムもしくはフッ化マグネシウムを含む無機透明酸化物材料からなることを特徴とする反射防止フィルムである。
これによると、単なる防眩性フィルムや低屈折率材料の単層堆積フィルムよりも反射率を低減することが可能となり、さらに低屈折率材料層（第２層）が無機材料の中で屈折率が特に低いフッ化マグネシウムもしくはフッ化マグネシウムを含む無機透明酸化物材料からなることで、より一層の反射率を低下することができる。また、フッ化マグネシウムもしくはフッ化マグネシウムを含む無機透明酸化物材料は、蒸着、スパッタ、ＣＶＤなどのドライコーティングプロセスで積層することができ、ウェットコーティングでは難しい精密な膜厚のコントロールが可能である。
【００１０】
請求項２記載の発明は、前記高屈折率材料層（第１層）の波長５５０ｎｍにおける屈折率が１．９０〜２．３０の範囲内にあり、
かつ前記低屈折率材料層（第２層）の波長５５０ｎｍにおける屈折率が１．３８〜１．４０の範囲内にあることを特徴とする請求項１に記載の反射防止フィルムである。
これによると、低屈折率材料単層構成の反射防止フィルムよりも反射率が低く、かつ、反射防止フィルム自身の着色を少なく抑えることができる。
【００１１】
請求項３記載の発明は、前記高屈折率材料層（第１層）が、酸化インジウム、酸化スズ、酸化亜鉛、酸化ニオブ、酸化チタン、アルミ−酸化亜鉛合金（ＡＺＯ）、ガリウム−酸化亜鉛合金（ＧＺＯ）、酸化インジウム−酸化スズ合金（ＩＴＯ）、酸化インジウム−酸化セリウム（ＩＣＯ）、もしくは、これらの混合物であることを特徴とする請求項１または２に記載の反射防止フィルムである。
これによると、低屈折率材料層（第２層）と同様に蒸着、スパッタ、ＣＶＤなどのドライコーティングプロセスで高屈折率材料層（第１層）を積層することができ、ウェットコーティングでは難しい精密な膜厚のコントロールが可能である。
さらに、高屈折率材料層（第１層）に酸化インジウム、酸化スズ、酸化亜鉛、アルミ−酸化亜鉛合金（ＡＺＯ）、ガリウム−酸化亜鉛合金（ＧＺＯ）、酸化インジウム−酸化スズ合金（ＩＴＯ）、酸化インジウム−酸化セリウム（ＩＣＯ）、もしくは、これらの混合物などの導電性材料を使用することにより、反射防止フィルムに帯電防止機能などを付与できる。
【００１２】
請求項４記載の発明は、前記アンチグレアハードコート層のヘイズが３〜４０％であり、うち外部ヘイズが２．５％以上であることを特徴とする請求項１から３のいずれかに記載の反射防止フィルムである。
これによると、表面に凹凸を有するアンチグレアハードコート層により、最外層の低屈折率材料層（第２層）が空気層と低屈折率材料との混合層となり、見かけ上の屈折率がより低く表されて反射率がより一層低減できるという効果がある。
【００１３】
請求項５記載の発明は、前記高屈折率材料層（第１層）の厚みが１０〜３０ｎｍの範囲内にあり、かつ前記低屈折率材料層（第２層）の厚みが１２０〜１４０ｎｍの範囲内にあることを特徴とする請求項１から４のいずれかに記載の反射防止フィルムである。
これによると、反射防止機能を保持しながら、反射防止フィルム自身の着色を少なく抑えることができる。
【００１４】
請求項６記載の発明は、請求項１から５のいずれかに記載の反射防止フィルムの最上層に防汚層を積層すること特徴とする反射防止フィルムである。
これによると、フィルム表面についた水滴、指紋等の拭き取りを容易にし、かつ表面への衝撃による擦り傷等の外傷を防止することができる。
【００１５】
請求項７記載の発明は、請求項１から６のいずれかに記載の反射防止フィルムであって、
光線の入射角度０°から４０°における分光反射率が１．０％以下であることを特徴とする反射防止フィルムである。
これによると、斜めからの観察においても良好な視認性を有し、光線の入射角が０°から４０°までは反射光色度が極端に赤色や黄色に変化することがないディスプレイ表面を提供することができる。
【００１６】
請求項８記載の発明は、請求項１から７のいずれかに記載の反射防止フィルムであって、
光線の入射角度０°から４０°において、Ｌ＊ａ＊ｂ＊表色系における反射色の色座標ａ＊、ｂ＊がそれぞれ、ａ＊が３０以下であり、ｂ＊が−１０以下であることを特徴とする反射防止フィルムである。
これによると、斜入射での観察においてもコントラストの低下や外観の損失のない良好なディスプレイ表面を提供することができる。
【発明の効果】
【００１７】
ディスプレイ観察者の観察角度は使用環境や用途によって様々である。本発明の反射防止フィルムを用いれば、単なる防眩性フィルムや低屈折率材料の単層堆積フィルムよりも反射率を低減することが可能となり、斜入射での観察においてもコントラストの低下や外観の損失のない良好なディスプレイを提供することができる。
【発明を実施するための最良の形態】
【００１８】
本発明の好ましい実施形態を図１に基づいて説明する。図１は本発明の反射防止フィルムの一例を示した断面図である。
【００１９】
図１の反射防止フィルムは、透明可とう性基材１、アンチグレアハードコート層２、反射防止層３から構成されている。さらに反射防止層３は、高屈折率材料層（第１層）４と、低屈折率材料層（第２層）５からなっており、さらにその上に防汚層６が堆積している。
【００２０】
本発明における透明可とう性基材は、フレキシブルガラスや種々の有機高分子形成フィルムが挙げられるが、有機高分子形成フィルムは軽く割れにくいため、より好適に使用できる。高分子形成フィルムは可視波長領域において透明であればよく、その種類を具体的に挙げれば、ポリエチレンテレフタレート（ＰＥＴ）、ポリエーテルサルフォン（ＰＥＳ）、ポリスチレン（ＰＳ）、ポリエチレンナフタレート（ＰＥＮ）、ポリアリレート（ＰＡＲ）、ポリエーテルエーテルケトン（ＰＥＥＫ）、ポリカーボネート（ＰＣ）、ポリエチレン（ＰＥ）、ポリプロピレン（ＰＰ）、ナイロン６等のポリアミド（ＰＡ）、ポリイミド（ＰＩ）、トリアセチルセルロース（ＴＡＣ）等のセルロース系樹脂フィルム、ポリウレタン（ＰＵＲ）、ポリテトラフルオロエチレン等のフッ素系樹脂、ポリ塩化ビニル（ＰＶＣ）等のビニル化合物、ポリアクリル酸（ＰＭＭＡ）、ポリアクリル酸エステル、ポリアクリロニトリル、ビニル化合物の付加重合体、ポリメタクリル酸、ポリメタクリル酸エステル、ポリ塩化ビニリデン等のビニリデン化合物、フッ化ビニリデン／トリフルオロエチレン共重合体、エチレン／酢酸ビニル共重合体等のビニル化合物またはフッ素系化合物の共重合体、ポリエチレンオキシド等のポリエーテル、エポキシ樹脂、ポリビニルアルコール（ＰＶＡ）、ポリビニルブチラール等があるが、これらに限定されるものではない。これら透明な高分子形成フィルムは可とう性があるため、ロール・ツー・ロール法で連続的に形成することができ、長尺大面積に積層体を生産できることから好適に使用できる。
【００２１】
これらの透明可とう性基材１を構成する有機高分子に、公知の添加剤、例えば、紫外線吸収剤、可塑剤、滑剤、着色剤、酸化防止剤、難燃剤等を含有させたものも使用することができる。
【００２２】
また、これらの透明可とう性基材１としては、単層あるいは複数の有機高分子を積層したものでも良い。また、その厚みは特に限定されるものではないが、フィルム基材が薄すぎると基材強度が不足し、厚すぎると可とう性が損なわれるため、通常１０〜２５０μｍのものが用いられる。好ましくは５０〜２００μｍのものが良い。
【００２３】
本発明では、透明可とう性基材１の上にアンチグレアハードコート層２を形成しているが、アンチグレアハードコート層２としては、透明可とう性基材１の表面硬度を向上させ、鉛筆等の荷重のかかる引っ掻きによる傷を防止し、また、基材の屈曲により反射防止層３にクラックが入るのを抑制することができ、反射防止フィルムの機械的強度を改善することができる。
【００２４】
さらに、アンチグレアハードコート層２の表面は、防眩性を持つようにアンチグレア処理が施されており、そのトータルヘイズは３〜４０％であり、好ましくは５〜３０％とし、うち外部ヘイズが２．５％以上、好ましくは２．５〜３０％であることが望ましい。ヘイズが高すぎると、ディスプレイ表示画像の精細度が失われてしまう。また低すぎると反射防止フィルム最表面の低屈折率材料層５と空気が作り出す見かけ上の超低屈折率層による低反射化効果が得られず、光散乱による防眩性も低下するため、本構成では所望の低反射率を得ることが難しくなる。
【００２５】
アンチグレアハードコート層２は電離放射線や紫外線照射による硬化樹脂や熱硬化性のモノマーを単独または混合して重合した樹脂が使用でき、特に紫外線硬化型であるアクリル酸エステル類、アクリルアミド類、メタクリル酸エステル類、メタクリルアミド類等のアクリル系や、有機シリカ系の樹脂、熱硬化型のポリシロキサン樹脂等が好適である。
【００２６】
アクリル系樹脂に用いられるモノマーとしては、１，４−ブタンジオールジ（メタ）アクリレート、１，６−ヘキサンジオールジ（メタ）アクリレート、ネオペンチルグリコール（メタ）アクリレート、エチレングリコールジ（メタ）アクリレート、トリエチレングリコールジ（メタ）アクリレート、トリプロピレングロコールジ（メタ）アクリレート、ジプロピレングリコールジ（メタ）アクリレート、３−メチルペンタンジオールジ（メタ）アクリレート、ジエチレングリコールビスβ−（メタ）アクリロイルオキシプロピオネート、トリメチロールエタントリ（メタ）アクリレート、トリメチロールプロパントリ（メタ）アクリレート、ペンタエリスリトールトリ（メタ）アクリレート、ジペンタエリスリトールヘキサ（メタ）アクリレート、トリ（２−ヒドロキシエチル）イソシアネートジ（メタ）アクリレート、ペンタエリスリトールテトラ（メタ）アクリレート、２，３−ビス（メタ）アクリロイルオキシエチルオキシメチル［２．２．１］ヘプタン、ポリ１，２−ブタジエンジ（メタ）アクリレート、１，２−ビス（メタ）アクリロイルオキシメチルヘキサン、ノナエチレングリコールジ（メタ）アクリレート、テトラデカンエチレングリコールジ（メタ）アクリレート、１０−デカンジオール（メタ）アクリレート、３，８−ビス（メタ）アクリロイルオキシメチルトリシクロ［５．２．１０］デカン、水素添加ビスフェノールＡジ（メタ）アクリレート、２，２−ビス（４−（メタ）アクリロイルオキシジエトキシフェニル）プロパン、１，４−ビス（（メタ）アクリロイルオキシメチル）シクロヘキサン、ヒドロキシピバリン酸エステルネオペンチルグリコールジ（メタ）アクリレート、ビスフェノールＡジグリシジルエーテルジ（メタ）アクリレート、エポキシ変成ビスフェノールＡジ（メタ）アクリレート等が挙げられる。これらは単独で用いても良いし、２種類以上を組み合わせて用いても良い。
【００２７】
有機シリカ系樹脂としては、アルコキシシラン化合物を、塩酸や硫酸などの無機酸、シュウ酸や酢酸などの有機酸を用いて部分または完全加水分解し、重縮合させる方法が好ましく用いられる。これらアルコキシシラン化合物としては例えば、テトラメトキシシラン、テトラエトキシシラン、テトライソプロポキシシラン、テトラペンタエトキシシラン、テトラペンタイソプロキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシラン等が挙げられる。これらは単独で用いても良いし、２種類以上を組み合わせて用いても良い。
【００２８】
アンチグレアハードコート層２は、透明可とう性基材１と屈折率が同等若しくは近似していることがより好ましい。厚さは３〜２０μｍの範囲であれば十分な機械強度が発現するが、透明性、塗工精度、取り扱い等から、より好ましくは５〜１５μｍの範囲が好ましい。
【００２９】
また、必要であればアンチグレアハードコート層２の表面に予めスパッタリング処理、コロナ処理、火炎処理、紫外線照射、電子線照射、エキシマランプ照射、大気圧グロー放電プラズマ処理、アルカリ処理、酸処理法などのエッチング処理や、下塗り処理を施して高屈折率材料層（第１層）４との密着性を向上させても良い。アンチグレアハードコート層２の表面にＣｒやＳｉＯなど任意の無機物層を形成して密着層としても良い。また、密着層形成前に必要に応じて溶剤洗浄や超音波洗浄等の防塵処理を施しても良い。
【００３０】
本発明における反射防止層３は高屈折率層（第１層）４と低屈折率層（第２層）５を、順次、所定の膜厚で積層させることにより機能を発現するものである。低屈折率材料単層構成の反射防止フィルムよりも反射率が低く、かつ、反射防止フィルム自身の着色を少なく抑えるには、高屈折率材料層（第１層）４の５５０ｎｍにおける屈折率が１．９０〜２．３０の範囲にあり、かつ、低屈折率材料層（第２層）５の５５０ｎｍにおける屈折率が１．３８〜１．４０の範囲にあると良い。また、高屈折率材料層（第１層）４の厚みが１０〜３０ｎｍの範囲であり、かつ、低屈折率材料層（第２層）５の厚みが１２０〜１４０ｎｍの範囲であり、好ましくは１２０〜１３５ｎｍの範囲であると良い。
【００３１】
本発明の高屈折率材料層（第１層）４を形成する材料としては、酸化インジウム、酸化スズ、酸化亜鉛、酸化ニオブ、酸化チタン、アルミ−酸化亜鉛合金（ＡＺＯ）、ガリウム−酸化亜鉛合金（ＧＺＯ）、酸化インジウム−酸化スズ合金（ＩＴＯ）、酸化インジウム−酸化セリウム（ＩＣＯ）、もしくはこれらの混合物がよい。
【００３２】
また、高屈折率材料層（第１層）４は導電性材料を有することが好ましく、たとえば酸化インジウム、酸化スズ、酸化亜鉛、アルミ−酸化亜鉛合金（ＡＺＯ）、ガリウム−酸化亜鉛合金（ＧＺＯ）、酸化インジウム−酸化スズ合金（ＩＴＯ）、酸化インジウム−酸化セリウム（ＩＣＯ）、もしくはこれらの混合物を用いることにより、反射防止フィルムに帯電防止機能などを付与できる。
【００３３】
前記高屈折率材料層（第１層）４の膜厚は、１０〜３０ｎｍの範囲が好ましく、これよりも薄くなると反射防止機能が低下し、所望の反射防止性能を得られにくい。また、これより厚くなるとフィルムに着色を生じやすくなる。
【００３４】
本発明の低屈折率材料層（第２層）５を形成する材料としては、フッ化マグネシウムもしくはフッ化マグネシウムに酸化珪素などの無機透明酸化物材料を含有する物質からなることを特徴とする。
【００３５】
前記低屈折率材料層（第２層）５の膜厚は、１２０〜１４０ｎｍの範囲が好ましく、さらに好ましくは１２０〜１３５ｎｍの範囲が良い。これよりも薄く、およそ１１０ｎｍであると入射角０°で正対したときの反射率は下がるものの、入射角が上がるにつれて急激に反射率の上昇が起こり、さらには赤色側に反射スペクトルがシフトして、観察者から好まれず、外観上見辛くなる。また、これより厚く、１５０ｎｍ以上では所望の低反射率を得ることができなくなり、さらには入射角０°で正対したときの反射色が極端に青色になってしまう。
【００３６】
このように反射防止層３を構成することにより、本発明の反射防止フィルムは、光線の入射角度０°から４０°における分光反射率が１．０％以下となり、斜めからの観察においても良好な視認性を有するディスプレイ表面を提供することができる。また、光線の入射角度０°から４０°において、Ｌ＊ａ＊ｂ＊表色系における反射色の色座標ａ＊、ｂ＊がそれぞれ、ａ＊が３０以下、ｂ＊が−１０以下となり、斜入射での観察においてもコントラストの低下や外観の損失のない良好なディスプレイ表面を提供することができる。
【００３７】
これら高屈折率材料層（第１層）４ならびに低屈折率材料層（第２層）５からなる反射防止層３の形成方法としては、蒸着法、イオンプレーティング法、スパッタリング法などのＰＶＤ法（Ｐｈｙｓｉｃａｌ  Ｖａｐｏｒ  Ｄｅｐｏｓｉｔｉｏｎ）ならびに、プラズマＣＶＤ法（Ｃｈｅｍｉｃａｌ  Ｖａｐｏｒ  Ｄｅｐｏｓｉｔｉｏｎ）の様な公知のドライコーティング技術が挙げられる。
【００３８】
本発明の反射防止フィルムに、表面についた水滴、指紋等の拭き取りを容易にし、かつ表面への衝撃による擦り傷等の外傷を防止する目的で、防汚層６を形成しても良い。防汚層６の材料としては、撥水性、撥油性および低摩擦性を有するものであればよく、例えば、シリコン酸化物、フッ素含有シラン化合物、フルオロアルキルシラザン、フルオロアルキルシラン、フッ素含有シリコン系化合物、パーフルオロポリエーテル基含有シランカップリング剤等が挙げられる。
【００３９】
防汚層６は、蒸着法、スパッタリング法、ＣＶＤ法、プラズマ重合法等の真空ドライプロセスの他、マイクログラビア法、スクリーンコート法、ディップコート法等のウェットプロセスにより形成できる。防汚層６の物理膜厚は、５〜１０ｎｍ程度が適当である。
【実施例】
【００４０】
実施例により本発明を詳細に説明するが、本発明は下記実施例に限るものではない。
【００４１】
なお、実施例、比較例で得られた反射防止フィルムの性能評価は次のとおりとした。
＜可視光反射率＞
ＪＩＳ  Ｒ  ３１０６に基づき、分光光度計（Ｕ−４０００、株式会社日立製作所製）により波長３８０〜７８０ｎｍ間の可視光線反射率を測定した。
＜反射色度＞
分光光度計（Ｕ−４０００、株式会社日立製作所製）により種々の入射角における波長３８０〜７８０ｎｍ間の分光反射率を測定し、色演算によってＬ＊ａ＊ｂ＊表色系におけるＣ光源ベースの色座標ａ＊、ｂ＊を算出した。
＜ヘイズ測定＞
ＪＩＳ  Ｋ  ７１０５に基づき、ヘイズメーター（ＨＤＭ２０００、日本電色工業株式会社製）により測定した。
＜耐擦傷性＞
各反射防止フィルム表面をスチールウール（ボンスター＃００００、日本スチールウール株式会社製）により２５０ｇ／ｃｍ２で２０回擦り、傷の有無を目視判定にて行った。判定基準を以下に示す。
○：傷を確認できない。
△：傷が１〜１０本確認できる。
×：傷が１１本以上確認できる。
【００４２】
［実施例１］
基材として、トリアセチルセルロース（ＴＡＣ）フィルムにアンチグレア処理されたハードコート層を塗布し、可視光積算透過率９３％、ヘイズ１２．４％（外部ヘイズ１１．３％）に調整したものを用い、真空成膜チャンバーを用いて下記順序で反射防止層３を形成した。まず、フィルムを真空チャンバー内に投入し、５．０×１０−４Ｐａ以下となるように排気したのち、１００ｓｃｃｍのＡｒガスと３ｓｃｃｍの酸素ガスを真空チャンバー内に導入して、チャンバー内圧力を０．３Ｐａに調整した。酸化インジウム−酸化スズ合金（以下ＩＴＯとする）をターゲットとしてターゲットに電力を印加し、ＤＣマグネトロンスパッタリング法によりアンチグレアハードコート層上に５５０ｎｍにおける屈折率が１．９９のＩＴＯ層を２６ｎｍの膜厚にて形成し、第１層とした。
【００４３】
次に低屈折率材料層（第２層）として、電子ビーム蒸着法により第１層上に５５０ｎｍにおける屈折率が１．３８のＭｇＦ２層を１３５ｎｍの膜厚にて形成し、第１層と第２層をあわせて反射防止層３とした。
【００４４】
さらに、反射防止層３上に、フッ素系材料（信越化学工業株式会社製、商品名：ＫＰ８０１Ｍ）を抵抗加熱型真空蒸着法により堆積させ、物理膜厚６ｎｍの防汚層６を形成した。
【００４５】
実施例１で作製した反射防止フィルムの分光反射スペクトルを図２に示す。
実施例１で作製した反射防止フィルムの特性を評価した結果、全光線反射率が入射角５°のとき０．３％、入射角４０°のとき０．４％であった。また色座標は入射角５°のとき（ａ＊，ｂ＊）＝（７．５，−２０．８）、入射角４０°のとき（ａ＊，ｂ＊）＝（１４．０，−１７．０）であり、入射角度の上昇によっても視認性を損なわず、コントラストの低下や外観の損失のない良好な反射防止フィルムであることが分かった。
【００４６】
［実施例２］
実施例１と同様の真空成膜チャンバーを用いて、１００ｓｃｃｍのＡｒガスおよび２０ｓｃｃｍの酸素ガスをチャンバー内に導入し、Ｎｂをターゲットとした反応性スパッタリング法により屈折率が２．２５のＮｂ２Ｏ５層を１６ｎｍにてアンチグレア処理を施したＴＡＣ基材上に形成し、第１層とした。
【００４７】
次に低屈折率材料層（第２層）として、電子ビーム蒸着法により第１層上に５５０ｎｍにおける屈折率が１．３８のＭｇＦ２層を１３５ｎｍの膜厚にて形成し、第１層と第２層をあわせて反射防止層３とした。
【００４８】
さらに、反射防止層３上に、フッ素系材料（信越化学工業株式会社製、商品名：ＫＰ８０１Ｍ）を抵抗加熱型真空蒸着法により堆積させ、物理膜厚６ｎｍの防汚層６を形成した。このようにして形成した反射防止フィルムに、実施例１と同様の特性評価を行い表１に示した。
［比較例１］
実施例１と同様の基材、材料、成膜装置を用いてアンチグレア処理を施したＴＡＣ基材上に第１層のＩＴＯを１５ｎｍ、第２層のＭｇＦ２を１１５ｎｍ積層して反射防止層とし、防汚層を６ｎｍ堆積して反射防止フィルムを形成した。このようにして形成した反射防止フィルムに、実施例１と同様の特性評価を行い表１に示した。
【００４９】
［比較例２］
基材としてアンチグレア処理を施していないハードコート付きＴＡＣ基材を用いた以外は実施例１と同様の材料、成膜装置、膜厚で反射防止フィルムを形成した。このようにして形成した反射防止フィルムに、実施例１と同様の特性評価を行い表１に示した。
【００５０】
［比較例３］
基材として実施例１と同様にアンチグレア処理されたハードコート付きトリアセチルセルロース（ＴＡＣ）フィルムを用い、真空成膜チャンバーを用いて電子ビーム蒸着法によりＭｇＦ２を１００ｎｍの膜厚にて形成した。さらに、防汚層を６ｎｍ堆積して反射防止フィルムを形成した。このようにして形成した反射防止フィルムに、実施例１と同様の特性評価を行い表１に示した。また、分光反射スペクトルを図３に示す。
【００５１】
【表１】
2008116611.tif 000003
【００５２】
本発明の反射防止フィルムによれば、入射角によらず表面反射率を低く抑えられ、色度がニュートラルに近い青に寄っているため、たとえば液晶ディスプレイのような平面テレビ画面や、カーナビゲーションシステムの表示パネルのようなディスプレイの前面に適用される反射防止フィルムとして好適である。
【図面の簡単な説明】
【００５３】
【図１】本発明の反射防止フィルムの一例を示した断面図。
【図２】本発明の実施例１で作成した反射防止フィルムの分光反射率を示す図。
【図３】本発明の比較例３で作成した反射防止フィルムの分光反射率を示す図。
【符号の説明】
【００５４】
１  透明可とう性基材
２  アンチグレア（ＡＧ）ハードコート層
３  反射防止層
４  高屈折率材料層（第１層）
５  低屈折率材料層（第２層）
６  防汚層
【図２】
2008116611.tif 000004
【図３】
2008116611.tif 000005
【図１】
2008116611.tif 000006